(57)【要約】【課題】表面にナノ構造物が形成された伝熱管およびその製造方法を提供する。【解決手段】本発明は、伝熱管の表面にナノ構造物が形成されることで、高温の環境でも超撥水表面が実現可能である。また、ナノ構造物が形成された伝熱管の表面にさらに撥水コーティング層を形成することで、超撥水性を向上させることができる。伝熱管の表面を浸漬（ｄｉｐｐｉｎｇ）させてナノ構造物を形成する方式により、複雑な形状に対するコーティングが可能であって、組み立てられた多数の伝熱管をコーティングすることができるため、コーティング後に伝熱管を組み立てる過程で発生する損傷を防止することができる。【選択図】図１
2018155483.tif 000002
【特許請求の範囲】
【請求項１】
１）伝熱管を有機溶媒を用いて超音波処理するステップと、
２）前記１）ステップの超音波処理した伝熱管を洗浄するステップと、
３）前記２）ステップの洗浄した伝熱管を酸性溶液に浸漬して、伝熱管表面の金属酸化物を除去するステップと、
４）ナノ構造物形成用浸漬液を製造するステップと、
５）前記３）ステップの金属酸化物を除去した伝熱管を、前記４）ステップのナノ構造物形成用浸漬液に浸漬するステップと、を含む、超撥水表面が実現された伝熱管の製造方法。
【請求項２】
前記１）ステップの有機溶媒は、アセトン、エタノール、およびこれらの混合物からなる群から選択される、請求項１に記載の超撥水表面が実現された伝熱管の製造方法。
【請求項３】
前記１）ステップで、アセトンに伝熱管を入れて３〜７分間１次超音波処理した後、エタノールに伝熱管を入れて３〜７分間２次超音波処理する、請求項１または２に記載の超撥水表面が実現された伝熱管の製造方法。
【請求項４】
前記２）ステップで、超音波処理した伝熱管を水で洗浄し、窒素ガスを用いて残留する水気を除去する、請求項１から３の何れか一項に記載の超撥水表面が実現された伝熱管の製造方法。
【請求項５】
前記３）ステップの酸性溶液が２Ｍの塩酸（ＨＣｌ）である、請求項１から４の何れか一項に記載の超撥水表面が実現された伝熱管の製造方法。
【請求項６】
前記ナノ構造物形成用浸漬液は、水と、ＮａＣｌＯ２と、ＮａＯＨと、Ｎａ３ＰＯ４と、を含む、請求項１から５の何れか一項に記載の超撥水表面が実現された伝熱管の製造方法。
【請求項７】
前記ナノ構造物形成用浸漬液は、水１００重量部に対して、１〜４重量部のＮａＣｌＯ２と、３．５〜１０重量部のＮａＯＨと、５〜１１重量部のＮａ３ＰＯ４と、を含む、請求項６に記載の超撥水表面が実現された伝熱管の製造方法。
【請求項８】
前記５）ステップで、ナノ構造物形成用浸漬液に伝熱管を１０分以上浸漬する、請求項１から７の何れか一項に記載の超撥水表面が実現された伝熱管の製造方法。
【請求項９】
前記伝熱管の表面に形成されたナノ構造物がＣｕ−２ＯおよびＣｕＯを含む、請求項１から８の何れか一項に記載の超撥水表面が実現された伝熱管の製造方法。
【請求項１０】
前記伝熱管がアルブラス（Ａｌ‐ｂｒａｓ）で構成される、請求項１から９の何れか一項に記載の超撥水表面が実現された伝熱管の製造方法。
【請求項１１】
前記伝熱管は多数の伝熱管が組み立てられた形態である、請求項１から１０の何れか一項に記載の超撥水表面が実現された伝熱管の製造方法。
【請求項１２】
前記５）ステップの後、６）伝熱管をシラン系コーティング液に浸漬して、撥水コーティング層を形成するステップをさらに含む、請求項１から１１の何れか一項に記載の超撥水表面が実現された伝熱管の製造方法。
【請求項１３】
前記シラン系コーティング液は、ＨＤＦＳ（Ｈｅｐｔａｄｅｃａ‐ｆｌｕｏｒｏ‐１，１，２，２，２  ｔｅｔｒａｈｙｄｒｏｄｅｃｙｌ  ｔｒｉｃｈｌｏｒｏｓｉｌａｎｅ）、ＴＦＴＳ（Ｔｒｉｃｈｌｏｒｏ（１Ｈ，１Ｈ，２Ｈ，２Ｈ‐ｐｅｒｆｌｕｏｒｏｏｃｔｙｌ）ｓｉｌａｎｅ）、ＯＴＳ（Ｔｒｉｃｈｌｏｒｏ（ｏｃｔｙｌ）ｓｉｌａｎｅ）、およびＤＣＤＭＳ（Ｄｉｃｈｌｏｒｏｄｉｍｅｔｈｙｌｓｉｌａｎｅ）からなる群から選択されるシラン系化合物を含む、請求項１２に記載の超撥水表面が実現された伝熱管の製造方法。
【請求項１４】
前記シラン系コーティング液は、揮発性溶媒をさらに含む、請求項１３に記載の超撥水表面が実現された伝熱管の製造方法。
【請求項１５】
前記揮発性溶媒がヘキサン（Ｃ６Ｈ１４）である、請求項１４に記載の超撥水表面が実現された伝熱管の製造方法。
【請求項１６】
前記シラン系コーティング液は、揮発性溶媒１００重量部を基準として、シラン系化合物０．１重量部以上を含む、請求項１４に記載の超撥水表面が実現された伝熱管の製造方法。
【請求項１７】
請求項１から１６の何れか一項に記載の製造方法により表面にナノ構造物が形成された、超撥水表面が実現された伝熱管。
【請求項１８】
前記ナノ構造物がＣｕ−２ＯおよびＣｕＯを含む、請求項１７に記載の超撥水表面が実現された伝熱管。
【請求項１９】
シラン系化合物を含む撥水コーティング層をさらに含む、請求項１７または１８に記載の超撥水表面が実現された伝熱管。
【請求項２０】
表面接触角が１４５度以上である、請求項１９に記載の超撥水表面が実現された伝熱管。
【発明の詳細な説明】
【技術分野】
【０００１】
本発明は、超撥水表面が実現された伝熱管およびその製造方法に関し、より具体的には、伝熱管の表面にナノ構造物を形成するか、さらに撥水コーティング層を形成することで、超撥水表面を実現した伝熱管およびその製造方法に関する。
【背景技術】
【０００２】
原子力発電所や火力発電所では、ウラン、石油、石炭などを燃料として熱を発生させ、その熱によって、システムを循環する水を加熱して蒸気を形成する。形成された蒸気は、タービンを回して電気を生産し、タービンを通過した蒸気は凝縮器で冷却され、再び水に変わる。特に、蒸気循環発電方式において、凝縮過程を水で冷却する水冷方式で行う場合、多量の冷却水が必要であるため、凝縮器に用いる冷却水として海水を用いている。したがって、冷却水として用いられる海水を円滑に供給および排出するために、海岸に近く設置されることが一般的である。
【０００３】
凝縮器は、他の表現で復水器ともよばれるが、復水器という用語の漢字を解析すると、蒸気を水に再び復元させる容器であるという意味であって、海水を凝縮器の伝熱管に持続的に流し、凝縮器の内壁の温度を持続的に下げる。そうすると、弁を介して出てタービンを回した水蒸気が直ちに凝縮器の内壁にぶつかり、その瞬間に水蒸気が冷却されて水に復元する復水となる。その復水がさらにボイラ管に戻って５００℃内外の水が生成され、弁を介してタービンを通過する。
【０００４】
ボイラでは、持続的に湯が過飽和蒸気となって弁を介してタービンに噴き出され、復水器の内部では、蒸気が急冷されて水に復元される過程が持続的に繰り返される。
【０００５】
この際、凝縮器の外壁を冷却させる冷却水は、機械摩擦熱を冷却させる冷却水とは比較不可能な程度に多い水量が必要であり、発電機が稼動される間には持続的に海水を供給しなければならない。
【０００６】
タービンを回した水蒸気は、凝縮器の内壁と接触することで、冷却されて水に復元される。この際、凝縮器の内壁と接触する量を増やすために、多数の伝熱管で構成することで接触面積を増やす。
【０００７】
凝縮器は、管の外部における凝縮による腐食、凝縮された流体の表面残留により発生する腐食などが生じるという問題がある。同様に、発電所で用いられる熱交換器（ｈｅａｔ  ｅｘｃｈａｎｇｅｒ）の場合にも、伝熱板を交差して通過する流路の間における熱交換時に、管の外部における凝縮による腐食、凝縮された流体の表面残留により発生する腐食などが生じるという問題があり得る。
【０００８】
かかる問題を防止するために、韓国特許出願公開第１０‐２０１４‐００３３０８４号では、架橋撥水性被膜を形成しており、前記架橋撥水性被膜は、フッ素原子含有基を有する樹脂；４級アンモニウム塩基含有変性エポキシ樹脂およびアミノ樹脂を含有することを特徴とするが、前記撥水性被膜は、表面と水滴の接触角が１５０度以上である超撥水被膜を形成することが困難であり、高温の環境で撥水コーティングを維持することが困難であるという問題がある。
【０００９】
また、上記のような超撥水被膜を形成するためには、ロールコータ方式などを用いてコーティング液を塗布してコーティングを行っていたが、凝縮器に含まれる伝熱管は多数の伝熱管が組み立てられた形態であって、既存の撥水性コーティング層を形成するためには、伝熱管をコーティングし、コーティングされた伝熱管を組み立てなければならなかった。
【００１０】
上記のように、伝熱管をコーティングし、コーティングされた伝熱管を組み立てる場合、コーティングされた伝熱管を組み立てる過程で撥水コーティング層が剥離してしまうという問題が発生する恐れがあり、多数の伝熱管に個別的にコーティング液を塗布してコーティングしなければならないという煩わしさが存在した。
【００１１】
そこで、高温の環境でも伝熱管の表面に初発水性を示すことができ、製造過程を単純化することができる方法の開発が緊急な状況である。
【発明の概要】
【発明が解決しようとする課題】
【００１２】
本発明は、超撥水表面が実現された伝熱管およびその製造方法に関する。
【００１３】
本発明は、伝熱管の表面にナノ構造物を形成することで、高温の環境でも超撥水表面が実現可能な伝熱管を提供することを目的とする。
【００１４】
本発明は、組み立てられた多数の伝熱管を浸漬させてナノ構造物を形成し、撥水コーティング層を形成することで、伝熱管の表面にナノ構造物を形成した後に伝熱管を組み立てる過程で発生し得る損傷を防止することができる製造方法を提供することを他の目的とする。
【００１５】
本発明は、表面にナノ構造物が形成された伝熱管に撥水コーティング層をさらに形成することで、撥水力を向上させた伝熱管を提供することをさらに他の目的とする。
【００１６】
本発明の他の目的および利点は、下記の発明の詳細な説明および請求範囲によってより明確になる。
【課題を解決するための手段】
【００１７】
本発明の実施形態は、当該技術分野において通常の知識を有する者に本発明をより完全に説明するために提供されるものであって、下記実施形態は様々な他の形態に変形可能であり、本発明の範囲が下記実施形態に限定されるものではない。むしろ、これら実施形態は、本開示をより充実かつ完全になるようにし、当業者に本発明の思想を完全に伝達するために提供されるものである。
【００１８】
また、図面において、各層の厚さや大きさは説明の便宜および明確性のために誇張されたものであり、図面上において同一の符号は同一の要素を示す。本明細書で用いられたように、「および／または」という用語は、該当記載された項目のうち何れか一つおよび一つ以上の全ての組み合わせを含む。
【００１９】
本明細書で用いられた用語は、特定実施形態を説明するためのものであり、本発明を制限するためのものではない。本明細書で用いられたように、単数形は文脈上異なる場合を明白に指摘するものでない限り、複数形を含むことができる。また、本明細書で用いられる「含む（ｃｏｍｐｒｉｓｅ）」および／または「含んでいる（ｃｏｍｐｒｉｓｉｎｇ）」は、言及された形状、数字、ステップ、動作、部材、要素、および／またはこれらの組み合わせの存在を特定するものであって、一つ以上の他の形状、数字、動作、部材、要素、および／または組み合わせの存在または付加を排除するものではない。
【００２０】
本発明の伝熱管は、凝縮器を構成する伝熱管だけでなく、熱交換器の流路のように、発電所、淡水技術、水採取（ｗａｔｅｒ  ｈａｒｖｅｓｔｉｎｇ）などのような分野で凝縮関連装置に含まれ得る伝熱管を意味する。
【００２１】
本発明の一実施形態において、本発明は、１）伝熱管を有機溶媒を用いて超音波処理するステップと、２）前記１）ステップの超音波処理した伝熱管を洗浄するステップと、３）前記２）ステップの洗浄した伝熱管を酸性溶液に浸漬して伝熱管表面の金属酸化物を除去するステップと、４）ナノ構造物形成用浸漬液を製造するステップと、５）前記３）ステップの金属酸化物を除去した伝熱管を、前記４）ステップのナノ構造物形成用浸漬液に浸漬するステップと、を含む超撥水表面が実現された伝熱管の製造方法に関する。
【００２２】
本発明の一実施形態において、本発明のナノ構造物形成用浸漬液は、水と、ＮａＣｌＯ２と、ＮａＯＨと、Ｎａ３ＰＯ４と、を含むことができる。
【００２３】
本発明の一実施形態において、本発明のナノ構造物形成用浸漬液は、水１００重量部に対して、１〜４重量部のＮａＣｌＯ２と、３．５〜１０重量部のＮａＯＨと、５〜１１重量部のＮａ３ＰＯ４と、を含むことができる。
【００２４】
本発明の一実施形態において、本発明の５）ステップで、ナノ構造物形成用浸漬液に伝熱管を１０分以上浸漬することができる。
【００２５】
本発明の一実施形態において、本発明の１）ステップで、有機溶媒は、アセトン、エタノール、およびこれらの混合物からなる群から選択されることができる。
【００２６】
本発明の一実施形態において、本発明の３）ステップで、酸性溶液は２Ｍの塩酸（ＨＣｌ）であることができる。
【００２７】
本発明の一実施形態において、本発明の伝熱管はアルブラス（Ａｌ‐ｂｒａｓ）で構成されることができる。
【００２８】
本発明の一実施形態において、本発明の伝熱管は、多数の伝熱管が組み立てられた形態であることができる。
【００２９】
本発明の一実施形態において、本発明の５）ステップの後、６）伝熱管をシラン系コーティング液に浸漬して、撥水コーティング層を形成するステップをさらに含むことができる。
【００３０】
本発明の一実施形態において、本発明のシラン系コーティング液は、ＨＤＦＳ（Ｈｅｐｔａｄｅｃａ‐ｆｌｕｏｒｏ‐１，１，２，２，２  ｔｅｔｒａｈｙｄｒｏｄｅｃｙｌ  ｔｒｉｃｈｌｏｒｏｓｉｌａｎｅ）、ＴＦＴＳ（Ｔｒｉｃｈｌｏｒｏ（１Ｈ，１Ｈ，２Ｈ，２Ｈ‐ｐｅｒｆｌｕｏｒｏｏｃｔｙｌ）ｓｉｌａｎｅ）、ＯＴＳ（Ｔｒｉｃｈｌｏｒｏ（ｏｃｔｙｌ）ｓｉｌａｎｅ）、およびＤＣＤＭＳ（Ｄｉｃｈｌｏｒｏｄｉｍｅｔｈｙｌｓｉｌａｎｅ）からなる群から選択されるシラン系化合物を含むことができる。
【００３１】
本発明の一実施形態において、本発明のシラン系コーティング液は、ＨＤＦＳ（Ｈｅｐｔａｄｅｃａ‐ｆｌｕｏｒｏ‐１，１，２，２，２  ｔｅｔｒａｈｙｄｒｏｄｅｃｙｌ  ｔｒｉｃｈｌｏｒｏｓｉｌａｎｅ）、ＴＦＴＳ（Ｔｒｉｃｈｌｏｒｏ（１Ｈ，１Ｈ，２Ｈ，２Ｈ‐ｐｅｒｆｌｕｏｒｏｏｃｔｙｌ）ｓｉｌａｎｅ）、ＯＴＳ（Ｔｒｉｃｈｌｏｒｏ（ｏｃｔｙｌ）ｓｉｌａｎｅ）、およびＤＣＤＭＳ（Ｄｉｃｈｌｏｒｏｄｉｍｅｔｈｙｌｓｉｌａｎｅ）からなる群から選択されるシラン系化合物および揮発性溶媒を含むことができる。
【００３２】
本発明の一実施形態において、本発明のシラン系コーティング液は、揮発性溶媒１００重量部を基準として、シラン系化合物を０．１重量部以上含むことができる。
【００３３】
本発明の一実施形態において、本発明は、前記製造方法により表面にナノ構造物が形成された、超撥水表面が実現された伝熱管に関する。
【００３４】
本発明の一実施形態において、本発明のナノ構造物は、Ｃｕ−２ＯおよびＣｕＯを含むことができる。
【００３５】
本発明の一実施形態において、本発明の伝熱管はシラン系化合物を含むことができる。
【００３６】
本発明の一実施形態において、本発明の伝熱管は表面接触角が１４５度以上であることができる。
【発明の効果】
【００３７】
本発明は、表面にナノ構造物が形成された伝熱管およびその製造方法により、伝熱管の表面にナノ構造物が形成されることで、高温の環境でも超撥水表面が実現可能である。また、ナノ構造物が形成された伝熱管の表面にさらに撥水コーティング層を形成することで、超撥水性を向上させることができる。伝熱管の表面を浸漬（ｄｉｐｐｉｎｇ）させてナノ構造物を形成する方式により、複雑な形状に対するコーティングが可能であって、組み立てられた多数の伝熱管をコーティングすることができるため、コーティング後に伝熱管を組み立てる過程で発生する損傷を防止することができる。
【図面の簡単な説明】
【００３８】
【図１】本発明の一実施形態による超撥水表面が実現された伝熱管の製造方法を示すフローチャートである。
【図２】本発明の一実施形態による超撥水表面が実現された伝熱管の製造方法を示すフローチャートである。
【図３】表面にナノ構造物が形成された伝熱管のＳＥＭ写真である。
【図４】表面にナノ構造物が形成された伝熱管のＦＩＢ写真である。
【図５】ナノ構造物形成用浸漬液中のＮａＣｌＯ２の含量による、伝熱管表面のナノ構造物の形成有無を示すＳＥＭ写真である。
【図６】ナノ構造物形成用浸漬液中のＮａＯＨの含量による、伝熱管表面のナノ構造物の形成有無を示すＳＥＭ写真である。
【図７】ナノ構造物形成用浸漬液中のＮａ３ＰＯ４の含量による、伝熱管表面のナノ構造物の形成有無を示すＳＥＭ写真である。
【図８】伝熱管をナノ構造物形成用浸漬液中に浸漬させる時間による、伝熱管表面のナノ構造物の形成有無を示すＳＥＭ写真である。
【図９】シラン系化合物の含量による撥水コーティング層の接触角を示す写真である。
【図１０】撥水コーティング層を形成するための浸漬時間による撥水コーティング層の接触角を示す写真である。
【図１１】熱伝逹実験装備を示す写真である。
【図１２】アルブラスで構成された伝熱管の凝縮挙動の様子、および本発明の一実施形態による超撥水表面が実現されたアルブラスで構成された伝熱管の凝縮挙動の様子を示す比較写真である。
【図１３】表面改質していないアルブラスで構成された伝熱管、および製造例１のように製造した伝熱管に対して、多様な凝縮レベルで熱伝逹係数（Ｓｕｐｅｒｓａｔｕｒａｔｉｏｎ  ｌｅｖｅｌ、Ｓ）を測定した結果である。
【発明を実施するための形態】
【００３９】
本発明の超撥水表面が実現された伝熱管およびその製造方法を図面を参照して説明すると、次のとおりである。
【００４０】
図１は本発明の一実施形態による超撥水表面が実現された伝熱管の製造方法を示すフローチャートであり、より具体的に、１）伝熱管を洗浄するステップ（Ｓ１００）と、２）ナノ構造物形成用浸漬液を製造するステップ（Ｓ２００）と、３）洗浄した伝熱管をナノ構造物形成用浸漬液に浸漬するステップ（Ｓ３００）と、を含む。
【００４１】
本発明における伝熱管は、アルブラス（Ａｌ‐ｂｒａｓ）で構成されるものであって、ナノ構造物を形成するための伝熱管は、凝縮器に用いるために、それぞれの伝熱管に個別的にナノ構造物を形成してから組み立ててもよいが、生産工程の単純化のために、凝縮器に用いるための形態で多数の伝熱管を組み立て、組み立てられた伝熱管の表面に上記の製造方法によりナノ構造物を形成してもよい。図１2は、アルブラスで構成された伝熱管の凝縮挙動の様子、および本発明の一実施形態による超撥水表面が実現されたアルブラスで構成された伝熱管の凝縮挙動の様子を示す比較写真であって、アルブラスで構成された伝熱管は、撥水表面が形成されていないため、伝熱管と接触する空気中に含まれた水蒸気が容易に凝縮されないが、本発明の一実施形態による伝熱管は、超撥水表面が実現されているため、伝熱管の表面で凝縮する様子を確認することができる。
【００４２】
前記１）ステップ（Ｓ１００）は、伝熱管を洗浄するステップであって、より具体的に、１‐１）伝熱管を有機溶媒中で超音波処理するステップと、１‐２）超音波処理した伝熱管を水を用いて洗浄した後、窒素ガスを用いて残留する水気を除去するステップと、１‐３）水気を除去した伝熱管を酸性溶液に浸漬し、水を用いて洗浄した後、窒素ガスを用いて残留する水気を除去するステップと、を含む。
【００４３】
１‐１）ステップは、伝熱管を有機溶媒中で超音波処理するステップであって、前記有機溶媒は、アセトン、エタノール、およびこれらの混合物からなる群から選択されることができる。より具体的に、アセトンに伝熱管を入れて３〜７分間１次超音波処理し、１次超音波処理が終わった伝熱管をエタノールに入れて３〜７分間２次超音波処理することができる。伝熱管を超音波処理する時に、前記有機溶媒を浸漬液として用い、前記浸漬液に伝熱管を入れ、浸漬液に超音波振動を与えることで、表面に付いている異物などを除去することができる。
【００４４】
超音波処理の後、水を用いて洗浄し、窒素ガスを用いて残留する水気を除去した後、水気を除去した伝熱管を酸性溶液に浸漬させる。伝熱管は金属で構成されており、自然に発生する金属酸化物層を含むことになる。このような金属伝熱管の表面に自然に形成されている酸化物層を除去するために、酸性溶液に浸漬させて酸化物層を除去することができる。前記酸性溶液としては、２Ｍの塩酸（ＨＣｌ）溶液を用いることができるが、前記塩酸溶液の他にも、伝熱管の表面に生成された酸化物層を除去することができるものであれば、制限されずに使用可能である。但し、酸性溶液に伝熱管を浸漬させることは、表面に生成されている金属酸化物層を除去するためのことであるため、短時間浸漬させて金属酸化物層のみを除去しなければならない。したがって、浸漬時間は２０〜４０秒であり、２０秒未満で浸漬させる場合には、金属酸化物が除去されずに残存する恐れがあり、４０秒を超えて浸漬させる場合には、金属酸化物層以外に伝熱管の金属まで除去される恐れがある。
【００４５】
前記２）ステップ（Ｓ２００）は、ナノ構造物形成用浸漬液を製造するステップである。前記ナノ構造物形成用浸漬液は、水と、ＮａＣｌＯ２と、ＮａＯＨと、Ｎａ３ＰＯ４と、を含み、より具体的に、水１００重量部に対して、１〜４重量部のＮａＣｌＯ２と、３．５〜１０重量部のＮａＯＨと、５〜１１重量部のＮａ３ＰＯ４と、を含むことができるが、この例示に限定されない。
【００４６】
前記ナノ構造物形成用浸漬液のＮａＣｌＯ２は、酸素原子を提供するためのものであって、１重量部未満および４重量部超過で含まれる場合、伝熱管の表面にナノ構造物が形成されないという問題がある。
【００４７】
前記ＮａＯＨは、強い酸化剤であって、伝熱管の表面にナノ構造物を形成する主物質であり、４重量部未満で含まれる場合には、ナノ構造物が形成されない部分が生じる恐れがある。前記Ｎａ３ＰＯ４は、Ｃｕ２Ｏ層上にＣｕＯ層を形成させ、且つ２つの層の間の接着を容易にする物質である。図３は表面にナノ構造物が形成された伝熱管のＳＥＭ写真であり、図４は表面にナノ構造物が形成された伝熱管のＦＩＢ写真である。前記図４を参照すると、伝熱管の表面にＣｕ２Ｏ層およびＣｕＯ層が生成されていることを確認することができる。すなわち、伝熱管の表面に形成されるナノ構造物はＣｕ２Ｏ層およびＣｕＯ層であって、前記Ｎａ３ＰＯ４は伝熱管の表面に接して形成されるＣｕ２Ｏ層の上部面にＣｕＯ層を形成させ、且つ２つの層の接着を容易にすることができる。また、前記ナノ構造物形成用浸漬液にＮａ３ＰＯ４を５重量部未満、１１重量部超過で含ませる場合、伝熱管の表面にナノ構造物が形成されない部分が発見される。すなわち、均一にナノ構造物が形成されないという問題が発生し得る。
【００４８】
前記３）ステップ（Ｓ３００）は、洗浄した伝熱管をナノ構造物形成用浸漬液に浸漬するステップであって、１０分以上浸漬することができる。１０分未満で浸漬させる場合には、伝熱管の表面にナノ構造物が形成されない部分が生じる恐れがある。但し、１０分以上浸漬する場合には、伝熱管の表面に均一なナノ構造物が形成された。
【００４９】
図２は本発明の一実施形態による超撥水表面が実現された伝熱管の製造方法を示すフローチャートであり、より具体的に、１）伝熱管を洗浄するステップ（Ｓ１００）と、２）ナノ構造物形成用浸漬液を製造するステップ（Ｓ２００）と、３）洗浄した伝熱管をナノ構造物形成用浸漬液に浸漬するステップ（Ｓ３００）と、４）伝熱管をシラン系コーティング液に浸漬してコーティングするステップ（Ｓ４００）と、を含むことができる。
【００５０】
前記図１と同様に、伝熱管の表面にナノ構造物を形成し、前記４）ステップ（Ｓ４００）により、伝熱管の表面に形成されたナノ構造物の上部面に撥水コーティング層をさらに含むことができる。すなわち、ナノ構造物が形成された伝熱管をシラン系コーティング液に浸漬することで、撥水コーティング層を形成することができる。前記撥水コーティング層は、超撥水性を示すことにより、ナノ構造物を形成した伝熱管の撥水力を向上させることができる。
【００５１】
前記４）ステップ（Ｓ４００）では、表面にナノ構造物を形成した伝熱管をシラン系コーティング液に浸漬させることでコーティング層を形成することができる。前記シラン系コーティング液は、ＨＤＦＳ（Ｈｅｐｔａｄｅｃａ‐ｆｌｕｏｒｏ‐１，１，２，２，２  ｔｅｔｒａｈｙｄｒｏｄｅｃｙｌ  ｔｒｉｃｈｌｏｒｏｓｉｌａｎｅ）、ＴＦＴＳ（Ｔｒｉｃｈｌｏｒｏ（１Ｈ，１Ｈ，２Ｈ，２Ｈ‐ｐｅｒｆｌｕｏｒｏｏｃｔｙｌ）ｓｉｌａｎｅ）、ＯＴＳ（Ｔｒｉｃｈｌｏｒｏ（ｏｃｔｙｌ）ｓｉｌａｎｅ）、およびＤＣＤＭＳ（Ｄｉｃｈｌｏｒｏｄｉｍｅｔｈｙｌｓｉｌａｎｅ）からなる群から選択されるシラン系化合物を含むことができ、前記シラン系化合物のみからなるコーティング液を用いてもよいが、シラン系化合物に揮発性溶媒を混合して製造したコーティング液を用いてもよい。すなわち、ＨＤＦＳ（Ｈｅｐｔａｄｅｃａ‐ｆｌｕｏｒｏ‐１，１，２，２，２  ｔｅｔｒａｈｙｄｒｏｄｅｃｙｌ  ｔｒｉｃｈｌｏｒｏｓｉｌａｎｅ）、ＴＦＴＳ（Ｔｒｉｃｈｌｏｒｏ（１Ｈ，１Ｈ，２Ｈ，２Ｈ‐ｐｅｒｆｌｕｏｒｏｏｃｔｙｌ）ｓｉｌａｎｅ）、ＯＴＳ（Ｔｒｉｃｈｌｏｒｏ（ｏｃｔｙｌ）ｓｉｌａｎｅ）、およびＤＣＤＭＳ（Ｄｉｃｈｌｏｒｏｄｉｍｅｔｈｙｌｓｉｌａｎｅ）からなる群から選択されるシラン系化合物のみでシラン系コーティング液を製造してもよいが、揮発性溶媒に前記シラン系化合物を混合してシラン系コーティング液を製造してもよい。揮発性溶媒にシラン系化合物を混合する場合、揮発性溶媒１００重量部を基準として、シラン系化合物０．１重量部以上を含む。シラン系化合物を０．１重量部未満で含む場合、伝熱管の表面に撥水コーティング層が均一にコーティングされないという問題があるが、シラン系化合物を０．１重量部以上で含む場合には、伝熱管の表面に均一な撥水コーティング層が形成されることができる。前記揮発性溶媒はヘキサン（Ｃ６Ｈ１４）であるが、この例示に限定されず、当業者が選択できる揮発性溶媒であれば何れも使用可能である。
【００５２】
以下、実施例によって本発明をさらに詳細に説明する。これら実施例は、本発明をより実施的に説明するためのものにすぎず、本発明の要旨による本発明の範囲がこれら実施例によって制限されないということは、当業界で通常の知識を有する者にとって明らかである。
【００５３】
製造例１
【００５４】
表面にナノ構造物が形成された伝熱管の製造
【００５５】
（１）洗浄
準備された伝熱管をアセトン（ＣＨ３ＣＯＣＨ３）に入れて３〜７分間超音波処理して後、エタノール（Ｃ２Ｈ５ＯＨ）に入れて３〜７分間超音波処理した。超音波処理の後、脱イオン水（ＤＩ  ｗａｔｅｒ）を用いて洗浄し、窒素ガスを用いて表面に残留する水気を除去した。金属酸化物を除去するために、２Ｍの塩酸（ＨＣｌ）溶液に２０〜４０秒間浸漬させた。塩酸溶液に浸漬させた後、脱イオン水を用いて洗浄し、窒素ガスを用いて表面に残留する水気を除去した。
【００５６】
（２）ナノ構造物の形成
ナノ構造物を形成するために、脱イオン水１００重量部を基準として、３．７５重量部のＮａＣｌＯ２、５重量部のＮａＯＨ、および１０重量部のＮａ３ＰＯ４を混合することでナノ構造物形成用浸漬液を製造し、前記ナノ構造物形成用浸漬液を沸騰させた。洗浄された伝熱管を、沸騰させたナノ構造物形成用浸漬液に１０分間浸漬した後、脱イオン水を用いて洗浄し、窒素ガスを用いて表面に残留する水気を除去した。
【００５７】
製造例２
ナノ構造物形成用浸漬液のＮａＣｌＯ２を１．５重量部入れたことを除き、製造例１と同様に製造した。
【００５８】
製造例３
ナノ構造物形成用浸漬液のＮａＯＨを４重量部入れたことを除き、製造例１と同様に製造した。
【００５９】
製造例４
ナノ構造物形成用浸漬液のＮａ３ＰＯ４を６重量部入れたことを除き、製造例１と同様に製造した。
【００６０】
製造例５
伝熱管をナノ構造物形成用浸漬液に２０分間浸漬させたことを除き、製造例１と同様に製造した。
【００６１】
製造例６
【００６２】
撥水コーティング層が形成された伝熱管の製造
【００６３】
撥水コーティングのために、ヘキサン（Ｃ６Ｈ１４）溶液１００ｍＬを基準として、ＨＤＦＳ（Ｈｅｐｔａｄｅｃａ‐ｆｌｕｏｒｏ‐１，１，２，２，２  ｔｅｔｒａｈｙｄｒｏｄｅｃｙｌ  ｔｒｉｃｈｌｏｒｏｓｉｌａｎｅ）０．１重量部を混合して、撥水コーティング液を製造した。
【００６４】
前記製造例１のナノ構造物を形成した伝熱管を前記撥水コーティング液に９０秒間浸漬させ、脱イオン水を用いて洗浄し、窒素ガスを用いて表面に残留する水気を除去した。その後、５０℃のオーブンで乾燥させて製造した。
【００６５】
製造例７
【００６６】
ＨＤＦＳ（Ｈｅｐｔａｄｅｃａ‐ｆｌｕｏｒｏ‐１，１，２，２，２  ｔｅｔｒａｈｙｄｒｏｄｅｃｙｌ  ｔｒｉｃｈｌｏｒｏｓｉｌａｎｅ）１００重量％の撥水コーティング液を使用したことを除き、製造例６と同様に製造した。
【００６７】
製造例８
【００６８】
撥水コーティング液中に伝熱管を１２０秒間浸漬させたことを除き、製造例６と同様に製造した。
【００６９】
比較例１
【００７０】
ナノ構造物形成用浸漬液のＮａＣｌＯ２を０．７５重量部入れたことを除き、製造例１と同様に製造した。
【００７１】
比較例２
【００７２】
ナノ構造物形成用浸漬液のＮａＣｌＯ２を４．５重量部入れたことを除き、製造例１と同様に製造した。
【００７３】
比較例３
【００７４】
ナノ構造物形成用浸漬液のＮａＯＨを３重量部入れたことを除き、製造例１と同様に製造した。
【００７５】
比較例４
【００７６】
ナノ構造物形成用浸漬液のＮａ３ＰＯ４を４重量部入れたことを除き、製造例１と同様に製造した。
【００７７】
比較例５
【００７８】
ナノ構造物形成用浸漬液のＮａ３ＰＯ４を１２重量部入れたことを除き、製造例１と同様に製造した。
【００７９】
比較例６
【００８０】
伝熱管をナノ構造物形成用浸漬液に５分間浸漬させたことを除き、製造例１と同様に製造した。
【００８１】
比較例７
【００８２】
ヘキサン１００重量部を基準としてＨＤＦＳ０．０５重量部を入れて撥水コーティング液を製造したことを除き、製造例６と同様に製造した。
【００８３】
比較例８
【００８４】
撥水コーティング液に伝熱管を６０秒間のみ浸漬させたことを除き、製造例６と同様に製造した。
【００８５】
実施例１
【００８６】
表面にナノ構造物が形成された伝熱管の成分分析の結果
【００８７】
製造例１のように製造した伝熱管の表面に形成されたナノ構造物の成分分析を行った。
【００８８】
【表１】
2018155483.tif 000003
【００８９】
成分分析の結果、ナノ構造物はＣｕＯおよびＣｕ２Ｏで構成されているため、ＣｕおよびＯが最も多く含まれていることを確認することができる。その他の構成成分の場合、Ａｌ、Ｚｎ、およびＣｕはアルブラスを構成する成分である。但し、Ｃの場合、伝熱管の表面にナノ構造物を生成した後、ＥＤＳ測定過程で自然に発生する汚染によって含まれた不純物に該当する。
【００９０】
実施例２
【００９１】
ナノ構造物形成用浸漬液中のＮａＣｌＯ２の含量による、伝熱管の表面に形成されたナノ構造物の比較
【００９２】
製造例１、製造例２、比較例１、および比較例２によってナノ構造物を製造した伝熱管の表面のＳＥＭ写真を撮影し、伝熱管の表面に形成されたナノ構造物の均一程度を観察した。
【００９３】
図５は、製造例１、製造例２、比較例１、および比較例２の伝熱管のＳＥＭ写真である。比較例１および２の場合、部分的にナノ構造物が形成されていない部分が発見されたが、製造例１および２の場合は、ナノ構造物が均一に形成されていることを確認することができる。
【００９４】
結果として、本発明の一実施形態による、ナノ構造物形成用浸漬液中のＮａＣｌＯ２の含量範囲値未満であるか、含量範囲値を超える場合には、伝熱管の表面にナノ構造物が均一に形成されないため、撥水力が低下するという問題が発生し得る。これに対し、本発明のＮａＣｌＯ２の含量範囲内である製造例１および２の場合、ナノ構造物が均一に形成されていることが確認されたため、伝熱管に超撥水表面が実現されたことを確認することができた。
【００９５】
実施例３
【００９６】
ナノ構造物形成用浸漬液中のＮａＯＨの含量による、伝熱管の表面に形成されたナノ構造物の比較
【００９７】
製造例１、製造例３、および比較例３によってナノ構造物を製造した伝熱管の表面のＳＥＭ写真を撮影し、伝熱管の表面に形成されたナノ構造物の均一程度を観察した。
【００９８】
図６は製造例１、製造例３、および比較例３の伝熱管のＳＥＭ写真である。比較例３の場合、部分的にナノ構造物が形成されていない部分が発見されたが、製造例１および３の場合は、ナノ構造物が均一に形成されていることを確認することができる。
【００９９】
結果として、本発明の一実施形態による、ナノ構造物形成用浸漬液中のＮａＯＨの含量範囲値未満である場合には、伝熱管の表面にナノ構造物が均一に形成されないため、撥水力が低下するという問題が発生し得る。これに対し、本発明のＮａＯＨの含量範囲内である製造例１および３の場合、ナノ構造物が均一に形成されていることが確認されたため、伝熱管に超撥水表面が実現されたことを確認することができた。
【０１００】
実施例４
【０１０１】
ナノ構造物形成用浸漬液中のＮａ３ＰＯ４の含量による、伝熱管の表面に形成されたナノ構造物の比較
【０１０２】
製造例１、製造例４、比較例４、および比較例５によってナノ構造物を製造した伝熱管表面のＳＥＭ写真を撮影し、伝熱管の表面に形成されたナノ構造物の均一程度を観察した。
【０１０３】
図７は製造例１、製造例４、比較例４、および比較例５の伝熱管のＳＥＭ写真である。比較例４および５の場合、部分的にナノ構造物が形成されていない部分が発見されたが、製造例１および４の場合は、ナノ構造物が均一に形成されていることを確認することができる。
【０１０４】
結果として、本発明の一実施形態による、ナノ構造物形成用浸漬液中のＮａ３ＰＯ４の含量範囲値未満であるか、含量範囲値を超える場合には、伝熱管の表面にナノ構造物が均一に形成されないため、撥水力が低下するという問題が発生し得る。これに対し、本発明のＮａ３ＰＯ４の含量範囲内である製造例１および４の場合は、ナノ構造物が均一に形成されていることが確認されたため、伝熱管に超撥水表面が実現されたことを確認することができた。
【０１０５】
実施例５
【０１０６】
ナノ構造物形成用浸漬液に伝熱管を浸漬させる時間の差による、形成されたナノ構造物の比較
【０１０７】
製造例１、製造例５、および比較例６のように、伝熱管をナノ構造物形成用浸漬液に浸漬させる時間を変化させ、製造した伝熱管のＳＥＭ写真を撮影し、伝熱管の表面に形成されたナノ構造物の均一程度を観察した。
【０１０８】
図８は製造例１、製造例５、および比較例６の伝熱管のＳＥＭ写真である。ナノ構造物形成用浸漬液に５分程度浸漬させた比較例６の場合、部分的にナノ構造物が形成されていない部分が発見されたが、１０分以上浸漬させた製造例１および５の場合は、ナノ構造物が均一に形成されていることを確認することができる。
【０１０９】
結果として、本発明の一実施形態による、ナノ構造物形成用浸漬液中に伝熱管を浸漬させる時に、１０分未満で浸漬させる場合、伝熱管の表面にナノ構造物が均一に形成されないため、撥水力が低下するという問題が発生し得る。これに対し、本発明の浸漬時間が１０分以上である製造例１および５の場合は、ナノ構造物が均一に形成されていることが確認されたため、伝熱管に超撥水表面が実現されたことを確認することができた。
【０１１０】
実施例６
【０１１１】
撥水コーティング液中のシラン系化合物の含量による接触角結果の比較
【０１１２】
製造例６、製造例７、および比較例５のように、撥水コーティング液中のシラン系化合物の含量を変化させて撥水コーティング液を製造し、ナノ構造物が形成された伝熱管を浸漬させて撥水コーティング層を形成した後、接触角を測定した。
【０１１３】
図９は、製造例６、製造例７、および比較例７の前進接触角、静止接触角、および後進接触角を測定したものである。撥水コーティング液に０．０５重量部のシラン系化合物を含ませた比較例５の場合、後進接触角が１０４度程度と測定され、これは、コーティング層が不均一に形成されていることを意味するといえる。製造例６および７の場合、全ての接触角が１４５度以上と測定された点から、超撥水性を示すことを確認した。
【０１１４】
実施例７
【０１１５】
伝熱管を撥水コーティング液に浸漬させる時の浸漬時間による接触角結果の比較
【０１１６】
製造例６、製造例８、および比較例８のように、撥水コーティング液に伝熱管を浸漬させる時間を変化させて撥水コーティング層を形成し、接触角を測定した。
【０１１７】
図１０は、製造例６、製造例８、および比較例８によって撥水コーティング層が形成された伝熱管の接触角を測定した結果である。比較例８のように、撥水コーティング液に伝熱管を６０秒間のみ浸漬させる場合、静止接触角および後進接触角が１３０度程度と測定され、これは、撥水コーティング層が不均一に形成されていることを意味する。上記の比較例６のように、撥水コーティング層が不均一に形成される場合、撥水力が低下するという問題がある。
【０１１８】
これに対し、製造例６および８のように、伝熱管を撥水コーティング液に９０秒以上浸漬させて撥水コーティング層を形成する場合、全ての接触角が１４５度以上であって撥水コーティング層が均一に形成され、伝熱管の表面が超撥水力を示すといえる。
【０１１９】
実施例８
【０１２０】
超撥水表面が実現された伝熱管の凝縮熱伝逹の測定
【０１２１】
製造例６によって表面にナノ構造物および撥水コーティング層が形成された伝熱管、および表面改質していないアルブラスで構成された伝熱管に対して、凝縮熱伝逹実験を行った。
【０１２２】
凝縮熱伝逹試験は、図１１のような凝縮熱伝逹実験装備を用いて測定した。ステンレス製の四角の真空チャンバーがあり、内部に伝熱管が連結される。凝縮熱伝逹係数を高精度に測定するためには、凝縮を妨害する不凝縮ガス（Ｎｏｎ‐ｃｏｎｄｅｎｓａｂｌｅ  ｇａｓ）を必ず除去すべきであるため、真空ポンプを用いてチャンバーの内部を０．５Ｐａ以下とする。該真空度は、真空チャンバーの左側に連結された真空圧力計（Ｐｒｅｓｓｕｒｅ  ｓｅｎｓｏｒ）を用いて確認する。真空チャンバーの右側に連結された別のステンレス円形筒を用いて、０．５Ｐａ以下の真空度環境が造成された真空チャンバーの内部に熱いスチームを供給する。該ステンレス円形筒にはきれいな水を入れ、ヒーターを用いて水を１００℃に沸騰させて上記のようなスチームを供給した。その後、真空チャンバーの内部に熱いスチーム環境が造成されると、真空チャンバーの右側に連結された恒温水槽（Ｔｈｅｒｍａｌ  ｂａｔｈ）を用いて、設定された冷たい水（２５℃）を真空チャンバーの内部に連結されている伝熱管に供給した。該伝熱管は、伝熱管の連結部位に不要な凝縮が発生することを防ぐために断熱材で包まれており、伝熱管の入／出口の部分に温度測定センサ（Ｔｈｅｒｍｏｃｏｕｐｌｅ  ｐｒｏｂｅ）を連結して、恒温水槽から供給された水が伝熱管を通過する時の温度変化を測定した。真空チャンバーの左側に位置したカメラ（ＣＣＤ  ｃａｍｅｒａ）を用いて伝熱管の外壁の凝縮挙動を観察し、温度センサから測定された温度値をコンピュータを用いて受信し、凝縮熱伝逹係数を最終測定した。
【０１２３】
凝縮熱伝逹係数は、次のように計算される。先ず、温度測定センサを用いて伝熱管の入／出口の温度を測定し、その値を用いて、伝熱管に供給された全エネルギー量を計算する。
【０１２４】
【数１】
2018155483.tif 000004
ここで、Ｑは全熱伝逹量、
【数２】
2018155483.tif 000005
は伝熱管の内部に流れる水の流量、Ｃπは水の定圧比熱、Ｔεｖσは伝熱管の出口側の水の温度、そしてＴιｖは伝熱管の入口側の水の温度を意味する。
【０１２５】
計算した全熱伝逹量を用いて、全熱伝逹係数値（Ｏｖｅｒａｌｌ  ｈｅａｔ  ｔｒａｎｓｆｅｒ  ｃｏｅｆｆｉｃｉｅｎｔ）を計算する。
【０１２６】
【数３】
2018155483.tif 000006
ここで、Ｕは全熱伝逹係数値、Ａは伝熱管の総面積、そしてＴＬＭＴＤは対数平均温度差を意味する。ＴＬＭＴＤは次のように計算される。
【０１２７】
【数４】
2018155483.tif 000007
【０１２８】
このように計算した全熱伝逹係数は、凝縮熱伝逹係数（Ｃｏｎｄｅｎｓａｔｉｏｎ  ｈｅａｔ  ｔｒａｎｓｆｅｒ  ｃｏｅｆｆｉｃｉｅｎｔ）とは異なる。全熱伝逹係数は、伝熱管の内部を流れる水と外部のスチームとの間の熱伝逹係数値である。この値から、伝熱管の内部を流れる水による強制対流熱伝達係数値および伝熱管の厚さによる温度降下の影響を引いた時に、凝縮熱伝逹係数を得ることができる。したがって、凝縮熱伝逹係数は次のように計算される。
【０１２９】
【数５】
2018155483.tif 000008
ここで、ｈεは凝縮熱伝逹係数、Ａιは伝熱管の内部面積、ｈιは伝熱管の内部の水の流動による強制対流熱伝達係数、ｄΟΔは伝熱管の外径、ｄＩΔは伝熱管の内径、Ｌは伝熱管の長さ、そしてｋＡλ−βｐαδδはアルブラス伝熱管の熱伝逹係数を意味する。ｈιは次のように計算される。
【０１３０】
【数６】
2018155483.tif 000009
ここで、ｆは管の摩擦係数、Ｒｅは伝熱管の内部を流れる水のレイノズル数、そしてＰｒはプラントル数である。
【０１３１】
【表２】
2018155483.tif 000010
【０１３２】
凝縮熱伝逹試験の結果、表面改質していないアルブラスで構成された伝熱管に比べて、製造例６によって表面にナノ構造物および撥水コーティング層が形成された伝熱管は、凝縮熱伝逹性能が４．１倍程度上昇することが確認された。
【０１３３】
図１２に示すように、表面改質していないアルブラス表面では、液膜形態の凝縮が進行されるが、本発明の製造例６のように、表面にナノ構造物および撥水コーティングが形成されたアルブラス表面の場合、水滴凝縮が現われ、液滴が容易に表面から除去された。このような水滴凝縮の挙動は、フィルム凝縮の挙動に比べて凝縮熱伝逹性能に優れるといえる。
【０１３４】
図１３は、表面改質していないアルブラス表面と、製造例６のアルブラス表面に対して、多様な凝縮レベルで凝縮熱伝逹性能を意味する熱伝逹係数（Ｓｕｐｅｒｓａｔｕｒａｔｉｏｎ  ｌｅｖｅｌ、Ｓ）を測定した結果、製造例６のアルブラスが、熱伝逹係数（Ｃｏｎｄｅｎｓａｔｉｏｎ  ｈｅａｔ  ｔｒａｎｓｆｅｒ  ｃｏｅｆｆｉｃｉｅｎｔ、ｈＸ）が約３倍程度大きいことが確認された。これは、本発明の一実施形態による超撥水表面が実現された伝熱管の凝縮熱伝逹性能が、表面改質していない純粋アルブラスで構成された伝熱管に比べて著しく優れることを意味するといえる。
【図１】
2018155483.tif 000011
【図２】
2018155483.tif 000012
【図３】
2018155483.tif 000013
【図４】
2018155483.tif 000014
【図５】
2018155483.tif 000015
【図６】
2018155483.tif 000016
【図７】
2018155483.tif 000017
【図８】
2018155483.tif 000018
【図９】
2018155483.tif 000019
【図１０】
2018155483.tif 000020
【図１１】
2018155483.tif 000021
【図１２】
2018155483.tif 000022
【図１３】
2018155483.tif 000023